ЛИГАТУРА НА ОСНОВЕ АЛЮМИНИЯ ДЛЯ ПОЛУЧЕНИЯ СИЛУМИНОВ
LIGATURE ON BASIS OF ALUMINIUM FOR RECEIVING OF SILUMIN

Изобретение относится к области металлургии, в частности к составам лигатур, которые могут быть использованы в производстве силуминов.
Известна лигатура для получения сплавов на основе алюминия, содержащая, мас.%: бор 0,5-3,0; кремний 0,6-12,0; алюминий - остальное [1]. Расход такой лигатуры в производстве сплавов на основе алюминия составляет 18-31 г на 1 кг сплава.
Задачей изобретения является уменьшение расхода лигатуры.
Технический результат достигается тем, что лигатура на основе алюминия для получения силуминов, включающая бор и кремний, дополнительно содержит ванадий и титан при следующем соотношении компонентов, мас.%: бор 2,0-3,0; кремний 10,0-12,0; ванадий 1,0-1,5; титан 1,0-1,5; алюминий - остальное.
В таблице приведены составы лигатуры.
Таблица
Компоненты
Состав, мас. %
1
2
3
Бор
2,0
2,5
3,0
Кремний
10,0
11,0
12,0
Ванадий
1,5
1,3
1,0
Титан
1,5
1,3
1,0
Алюминий
остальное
остальное
остальное
Расход предложенной лигатуры составляет 10-12 г на 1 кг силумина.
В составе силуминов компоненты, входящие в состав лигатуры, проявляют себя следующим образом. Кремний улучшает жидкотекучесть сплавов. Ванадий и введенный совместно с бором титан образуют с алюминием интерметаллиды, являющиеся центрами кристаллизации твердых растворов на основе алюминия. Бор способствует получению мелкозернистой структуры силуминов.
Выплавку лигатуры проводят в тигельных печах (ПТП-0,18, ПТП-0,25; РТС-0,15).
Источники информации
1. SU 1618774 A1, С22С 35/10, 1991.